(57)【要約】【課題】従来よりも優れたサイクル特性や電流密度特性などを発揮できる新規なリチウム空気二次電池及びその空気極作製方法の提供。【解決手段】カーボンを主体とする空気極と、金属リチウムまたはリチウム含有物質を含む負極と、前記空気極と前記負極に接する電解質とを有し、前記電解質にペルフルオロ化合物を含むことにより、充放電の電圧差が小さく、かつ充放電サイクルを繰り返しても放電容量の低下を抑えることができるため、従来よりも優れた性能を実現できるリチウム空気二次電池を提供する。別の実施態様では前記電解質に前記空気極が含浸しており、前記空気極が空気と接しないリチウム空気二次電池も提供する。【選択図】図１
2017010776.tif 000002
【特許請求の範囲】
【請求項１】
導電性材料を含む空気極と、
金属リチウムまたはリチウム含有物質を含む負極と、
前記空気極と前記負極に接する電解質とを含み、
前記電解質はペルフルオロ化合物を含むことを特徴とするリチウム空気二次電池。
【請求項２】
前記ペルフルオロ化合物は、ペルフルオロデカリン（Ｃ10Ｆ18）、Ｎ，Ｎ-ビス（ヘプタフルオロプロピル）（ヘプタフルオロプロピル）アミン（Ｎ（Ｃ3Ｆ7）3）、ペルフルオロキノリジジン（Ｃ9Ｆ17Ｎ）、ペルフルオロイソキノリン（Ｃ9Ｆ17Ｎ）、ヘプタデカフルオロ−ｎ−オクチルブロミド（Ｃ8Ｆ17Ｂｒ）、１，８−ジクロロペルフルオロオクタン（Ｃ8Ｆ16Ｃｌ2）から選ばれる少なくとも一種のペルフルオロ化合物を含むことを特徴とする請求項１記載のリチウム空気二次電池。
【請求項３】
前記電解質に前記空気極が含浸しており、前記空気極が空気と接していないことを特徴とする請求項１または２に記載のリチウム空気二次電池。
【請求項４】
前記ペルフルオロ化合物は、前記電解質の重量を基準に５％以上で前記電解質に含まれることを特徴とする請求項１〜３のいずれか一項に記載のリチウム空気二次電池。
【請求項５】
前記導電性材料がカーボンであることを特徴とする請求項１〜４のいずれか一項に記載のリチウム空気二次電池。
【発明の詳細な説明】
【技術分野】
【０００１】
本発明は、リチウム空気二次電池に関する。特に本発明は、鉛蓄電池やリチウムイオン電池などの従来の二次電池よりも小型・軽量でかつ遙かに大きい放電容量を実現できるリチウム空気二次電池に関する。
【背景技術】
【０００２】
正極活物質として空気中の酸素を用いるリチウム空気二次電池は、電池外部から常に酸素が供給され、電池内に大量の負極活物質である金属リチウムを充填することができるため、電池の単位体積当たり非常に大きな放電容量を示すことが報告されている。
【０００３】
しかしながら、負極活物質である金属リチウムは、水分との反応性が高いことが知られている。金属リチウムと水との反応は次のように表すことができる。  
２Ｌｉ＋２Ｈ2Ｏ→２ＬｉＯＨ＋Ｈ2            （１）
上式のように、金属リチウムと空気中の水分が反応することで、不純物である水酸化リチウム（ＬｉＯＨ）が生成する。また、金属リチウムは非常に反応性が高いため、水と反応することで発熱または発火を伴い、危険である。
【０００４】
これまでに非特許文献１や非特許文献２に報告されているように、正極であるガス拡散型空気極と空気との界面に酸素透過膜や疎水層を設けることで外部からの水分の浸入を防ぐ試みがなされているが、電池の構造が複雑になり、電池コストの増加が問題視されている。
【０００５】
また、酸素透過膜及び疎水層を設けることで、酸素の拡散が阻害され、電池の充放電過電圧の上昇、放電容量の低下を引き起こす原因となる。
【先行技術文献】
【非特許文献】
【０００６】
【非特許文献１】Ｏ．Ｃｒｏｗｔｈｅｒ，ｅｔ  ａｌ，Ｍｅｍｂｒａｎｅｓ，Ｖｏｌ．２，ｐｐ．２１６−２２７（２０１２）．
【非特許文献２】Ｔ．Ｚｈａｎｇ，ｅｔ  ａｌ，Ａｎｇｅｗ．Ｃｈｅｍ．Ｉｎｔ．Ｅｄ．，Ｖｏｌ．５１，ｐｐ．１１０６２−１１０６７（２０１２）．
【発明の概要】
【発明が解決しようとする課題】
【０００７】
本発明は、リチウム空気二次電池を、高容量二次電池として作動させ、低充電電圧かつ充放電の電圧差が小さく、高出力、大放電容量を実現するための、電解質及び電池構造を提供することを目的とする。
【課題を解決するための手段】
【０００８】
本発明によるリチウム空気二次電池は、空気極、負極、並びに、前記空気極及び前記負極に接する電解質を含み、前記電解質は、ペルフルオロ化合物を含むことを特徴とする。好ましくは、前記ペルフルオロ化合物は、ペルフルオロデカリン（Ｃ10Ｆ18）、Ｎ，Ｎ-ビス（ヘプタフルオロプロピル）（ヘプタフルオロプロピル）アミン（Ｎ（Ｃ3Ｆ7）3）、ペルフルオロキノリジジン（Ｃ9Ｆ17Ｎ）、ペルフルオロイソキノリン（Ｃ9Ｆ17Ｎ）、ヘプタデカフルオロ−ｎ−オクチルブロミド（Ｃ8Ｆ17Ｂｒ）、１，８−ジクロロペルフルオロオクタン（Ｃ8Ｆ16Ｃｌ2）から選ばれる少なくとも一種のペルフルオロ化合物を含むことを特徴とする。
【０００９】
本発明の一実施形態では、前記電解質に前記空気極が含浸しており、前記空気極が空気と接していないことを特徴とする。
【発明の効果】
【００１０】
本発明のリチウム空気二次電池の構成を採用することによって、低充電電圧かつ充放電の電圧差が小さく、サイクル特性に優れ、高エネルギー密度のリチウム空気二次電池を提供することが可能となる。
【図面の簡単な説明】
【００１１】
【図１】本発明によるリチウム空気二次電池の基本的な概略図である。
【図２】本発明によるリチウム空気二次電池の別の実施態様の概略図である。
【図３】実施例１〜６および８、ならびに比較例１において測定に用いたリチウム空気二次電池の構造を示すための概略断面図である。
【図４】実施例７において測定に用いたリチウム空気二次電池の構造を示すための概略断面図である。
【図５】実施例１のリチウム空気二次電池の充放電曲線を示す図である。
【発明を実施するための形態】
【００１２】
以下に、図面を参照しつつ、本願に係るリチウム空気二次電池の一実施形態について詳細に説明する。なお、以下に示す実施形態は、本発明の単なる一例であって、当業者であれば、適宜設計変更可能である。
【００１３】
［リチウム空気二次電池の構成］
本発明に係るリチウム空気二次電池は、図１に示されるように、空気極１０１、負極１０２および電解質１０３を少なくとも含み、前記空気極１０１が正極として機能する。また、これらの空気極１０１と負極１０２との間に電解質１０３が配置されうる。
【００１４】
以下に上記の各構成要素について説明する。（Ｉ）空気極（正極）
本発明では、空気極１０１は、少なくとも触媒及び導電性材料を含み、任意選択的に結着剤等の添加剤を含むことができる。
【００１５】
（Ｉ−１）空気極触媒
本発明のリチウム空気二次電池では、空気極１０１の触媒は、酸化マンガン（ＭｎＯ2）、酸化ルテニウム（ＲｕＯ2）等の酸素還元（放電）及び酸素発生（充電）の両反応に対して高活性な、従来から公知の酸化物触媒であれば特に限定されない。具体的には、ＭｎＯ2、Ｍｎ3Ｏ4、ＭｎＯ、ＦｅＯ2、Ｆｅ3Ｏ4、ＦｅＯ、ＣｏＯ、Ｃｏ3Ｏ4、ＮｉＯ、ＮｉＯ2、ＲｕＯ2、Ｖ2Ｏ5、ＷＯ3などの単独酸化物や、Ｌａ0.6Ｓｒ0.4ＭｎＯ3、Ｌａ0.6Ｓｒ0.4ＦｅＯ3、Ｌａ0.6Ｓｒ0.4ＣｏＯ、Ｌａ0.6Ｓｒ0.4ＣｏＯ3、Ｐｒ0.6Ｃａ0.4ＭｎＯ3、ＬａＮｉＯ3、Ｌａ0.6Ｓｒ0.4Ｍｎ0.4Ｆｅ0.6Ｏ3などのペロブスカイト型構造を有する複合酸化物を用いることができる。これらの触媒は、固相法や液相法などの公知のプロセスを用いて合成することができる。
【００１６】
また、空気極１０１に添加される触媒として、中心金属にＭｎ、Ｆｅ、Ｃｏ、Ｎｉ、Ｖ、Ｗ等の遷移金属を少なくとも一種含むポルフィリンやフタロシアニンなどの大環状金属錯体も用いることができる。これらの金属錯体は、カーボンと混合後、不活性ガス雰囲気中で熱処理を行い活性化させてもよい。
【００１７】
本発明の空気極１０１に添加される触媒としては上記の化合物系だけでなく、Ｐｔ、Ａｕ、Ｐｄなどの貴金属、およびＣｏ、Ｎｉ、Ｍｎなどの遷移金属の単体金属を用いてもよい。例えば、これらの金属をカーボン上に高分散担持させることにより高い活性を発現することができる。
【００１８】
本発明のリチウム二次電池の空気極１０１では、前記電極触媒が高活性であれば、酸素還元（放電）及び酸素発生（充電）がスムーズに進行し、電池性能は大きく向上することになる。
【００１９】
空気極での放電反応は次のように表すことができる。  
２Ｌｉ+＋（１／２）Ｏ2＋２ｅ-→Ｌｉ2Ｏ            （１）
２Ｌｉ+＋Ｏ2＋２ｅ-→Ｌｉ2Ｏ2              （２）
上式中のリチウムイオン（Ｌｉ+）は、負極から電気化学的酸化により電解質中に溶解し、この電解質中を空気極表面まで移動してきたものである。また、酸素（Ｏ2）は、大気（空気）中または電解質１０３中から空気極内部に取り込まれたものである。なお、負極から溶解する材料（Ｌｉ+）、空気極で析出する酸化リチウム１０４（Ｌｉ2ＯまたはＬｉ2Ｏ2）、及び空気（Ｏ2）を図１の構成要素と共に示した。
【００２０】
空気極１０１（正極）の電極触媒として用いることができる酸化物、特に酸化マンガン（ＭｎＯ2）、酸化ルテニウム（ＲｕＯ2）などは、マンガン及びルテニウムが、＋４、＋３などの価数を有するイオンで存在しうる。また、これらの酸化物を合成する際の条件によっては、酸化マンガン、酸化ルテニウム等の酸化物内に酸素を取り込むことができる空孔（本明細書では酸素空孔とも称する）が存在し、活性サイトとして機能していると考えられる。
【００２１】
本発明のリチウム空気二次電池では、電池反応の効率を上げるために、電極反応を引き起こす反応部位（電解質／電極触媒／酸素の三相部分）がより多く存在することが望ましい。このような観点から、本発明では、上述の三相部位が電極触媒表面に多量に存在することが重要であり、使用する触媒は比表面積が高い方が好ましい。
【００２２】
（Ｉ−２）導電性材料
本発明の空気極１０１に含まれる導電性材料は、カーボンであることが好ましい。特に、本発明の導電性材料としては、以下のものに限定されないが、ケッチェンブラック、アセチレンブラックなどのカーボンブラック類、活性炭類、グラファイト類、カーボンファイバー類、カーボンシート、カーボンクロス等を挙げることができる。また、これらのカーボンは、例えば市販品として、又は合成により入手することが可能である。
【００２３】
（Ｉ−３）結着剤（バインダー）
空気極１０１は結着剤（バインダー）を含むことができる。この結着剤は、特に限定されないが、ポリテトラフルオロエチレン（ＰＴＦＥ）、ポリフッ化ビニリデン（ＰＶＤＦ）、ポリブタジエンゴムなどを例として挙げることができる。これらの結着剤は、粉末として又は分散液として用いることができる。
【００２４】
（Ｉ−４）空気極の調製
空気極１は以下のように調製することができる。触媒である酸化物粉末、カーボン粉末及びポリフッ化ビニリデン（ＰＶＤＦ）のようなバインダー粉末を混合し、この混合物をチタンメッシュ等の支持体上に圧着することにより、空気極１０１を成形することができる。また、前述の混合物を有機溶剤等の溶媒中に分散してスラリー状にし、金属メッシュ又はカーボンクロスやカーボンシート上に塗布して乾燥することによって、空気極１０１を形成することができる。
【００２５】
本発明のリチウム空気二次電池において、空気極１０１中での触媒含有量は、例えば０を越え、１００重量％以下あることが望ましい。その他の成分の割合は、従来のリチウム空気二次電池と同様である。
【００２６】
また、電極の強度を高め電解質の漏洩を防止するために、冷間プレスだけでなく、ホットプレスを適用することによっても、より安定性に優れた空気極を作製することができる。
【００２７】
（ＩＩ）負極
本発明のリチウム空気二次電池は、負極１０２に負極活物質を含む。この負極活性物質は、リチウム二次電池の負極材料として用いることができる材料であれば特に制限されない。例えば、金属リチウムを挙げることができる。或いは、リチウム含有物質として、リチウムイオンを放出及び吸蔵することができる物質であるリチウムと、シリコン又はスズとの合金、或いはＬｉ2.6Ｃｏ0.4Ｎなどのリチウム窒化物を例として挙げることができる。
【００２８】
なお、上記のシリコン又はスズの合金を負極として用いる場合、負極を合成する時にリチウムを含まないシリコン又はスズなどを用いることもできる。しかし、この場合には、空気電池の作製に先立って、化学的手法又は電気化学的手法（例えば、電気化学セルを組んで、リチウムとシリコン又はスズとの合金化を行う方法）によって、シリコン又はスズが、リチウムを含む状態にあるように処理しておく必要がある。具体的には、作用極にシリコン又はスズを含み、対極にリチウムを用い、電解液中で還元電流を流すことによって合金化を行う等の処理をしておくことが好ましい。
【００２９】
本発明のリチウム空気二次電池の負極は、公知の方法で形成することができる。例えば、リチウム金属を負極とする場合には、複数枚の金属リチウム箔を重ねて所定の形状に成形することで、負極を作製すればよい。
【００３０】
ここで、放電時の負極１０２（金属リチウム）の反応は以下のように表すことができる。  
（放電反応）
Ｌｉ→Ｌｉ+＋ｅ-                （３）
なお、充電時の負極１０２においては、式（３）の逆反応であるリチウムの析出反応が起こる。
【００３１】
(III) 電解質
電解質１０３としては、正・負極間でリチウムイオンの移動が可能な物質であればよく、例えば、リチウムイオンを含む金属塩を溶解した非水溶媒を使用できる。リチウムイオンを含む金属塩として、六フッ化リン酸リチウム（ＬｉＰＦ6）、過塩素酸リチウム（ＬｉＣｌＯ4）やリチウムビストリフルオロメタンスルホニルイミド［（ＣＦ3ＳＯ2）2ＮＬｉ］(ＬｉＴＦＳＩ)などを用いることができる。
【００３２】
本発明の電解質１０３は、正極活物質である酸素との相互作用が強く、酸素種を構造内に吸蔵することができるペルフルオロ化合物を含む。
【００３３】
本発明に用いられるペルフルオロ化合物は、具体的には、ペルフルオロデカリン（Ｃ10Ｆ18）、Ｎ，Ｎ-ビス（ヘプタフルオロプロピル）（ヘプタフルオロプロピル）アミン（Ｎ（Ｃ3Ｆ7）3）、ペルフルオロキノリジジン（Ｃ9Ｆ17Ｎ）、ペルフルオロイソキノリン（Ｃ9Ｆ17Ｎ）、ヘプタデカフルオロ−ｎ−オクチルブロミド（Ｃ8Ｆ17Ｂｒ）、１，８−ジクロロペルフルオロオクタン（Ｃ8Ｆ16Ｃｌ2）が挙げられ、また、これらの中から二種類以上を混合したものを使用してもよい。
【００３４】
【化１】
2017010776.tif 000003
【００３５】
さらに、リチウム二次電池用電解質に用いられる、炭酸ジメチル（ＤＭＣ）、炭酸メチルエチル（ＭＥＣ）、炭酸メチルプロピル（ＭＰＣ）、炭酸メチルイソプロピル（ＭＩＰＣ）、炭酸メチルブチル（ＭＢＣ）、炭酸ジエチル（ＤＥＣ）、炭酸エチルプロピル（ＥＰＣ）、炭酸エチルイソプロピル（ＥＩＰＣ）、炭酸エチルブチル（ＥＢＣ）、炭酸ジプロピル（ＤＰＣ）、炭酸ジイソプロピル（ＤＩＰＣ）、炭酸ジブチル（ＤＢＣ）、炭酸エチレン（ＥＣ）、炭酸プロピレン（ＰＣ）、炭酸１，２−ブチレン（１，２−ＢＣ）などの炭酸エステル系や１，２−ジメトキシエタン（ＤＭＥ）、トリグライム、テトラグライムなどのエーテル系、γ−ブチロタクトン（ＧＢＬ）などのラクトン系、ジメチルスルホキシド（ＤＭＳＯ）などのスルホキシド系や、これらの中から二種類以上を混合した溶媒を前記ペルフルオロ化合物と混合して使用してもよい。
【００３６】
本発明の電解質１０３は、ペルフルオロ化合物を、電解質の重量を基準に５％以上、好ましくは２０％以上、より好ましくは５０％以上含む。また、本発明の一実施態様において、ペルフルオロ化合物は溶媒として用いられる。
【００３７】
ペルフルオロ化合物は酸素溶存度が高いため、電解質１０３内に多くの酸素を吸蔵することができる。そして、吸蔵された酸素が電解質/空気極界面に移動し、この界面において、上記式（１）及び式（２）の酸素源（活性な中間反応体）として酸素還元反応に使用され、上記反応が進行する。また、式（１）及び式（２）の逆反応である充電反応に対しても、上記のペルフルオロ化合物は活性を有する。従って、電池の充電、つまり、電解質/空気極界面上での酸素発生反応も効率よく進行する。このようなペルフルオロ化合物の酸素の吸蔵・放出は可逆的に起こるため、電極反応の速度が改善され、大電流放電・充電が可能となる。
【００３８】
本発明の電解質１０３は、リチウムイオンおよび酸素の移動が可能であれば、形状は液体であってもゲル状であってもよい。
【００３９】
（ＩＶ）他の要素
本発明のリチウム空気二次電池は、上記構成要素に加え、セパレータ、電池ケース、金属メッシュ（例えばチタンメッシュ）などの構造部材、その他のリチウム空気二次電池に要求される要素を含むことができる。これらは、従来公知のものを使用することができる。
【００４０】
（Ｖ）セル構成
上述のとおり、リチウム空気二次電池は、電解質／電極触媒／酸素の三相部分において、電極反応が進行する。本発明の一実施態様において、空気極１０１は、図１のように片面は大気に曝され、もう一方の面は電解質１０３と接する。
【００４１】
また、本発明の一実施形態では、電解質１０３中に空気極１０１が含浸し、空気と接触することなく使用される（図２参照）。これは、本発明の電解質１０３に含まれるペルフルオロ化合物により電解質１０３中に酸素ガスが多く溶存するため、空気極１０１が大気に接触しなくとも電解質−電極触媒−酸素が共存する三相部位が形成されるからである。
【実施例】
【００４２】
以下に添付図面を参照して、本発明に係るリチウム空気二次電池についての実施例を詳細に説明する。なお、本発明は下記の実施例に示したものに限定されるものではなく、その要旨を変更しない範囲において適宜変更して実施できるものである。
【００４３】
（実施例１）
電解質には、市販のペルフルオロデカリン（Ｓｉｇｍａ−Ａｌｄｒｉｃｈ社製）にＬｉＴＦＳＩを０．１ｍｏｌ／Ｌの濃度で溶解したものを用いた。
【００４４】
空気極用の触媒として公知であるマンガン酸化物（ＭｎＯ2）を用いて、リチウム空気二次電池セルを以下の手順で作製した。マンガン酸化物（ＭｎＯ2）は市販試薬（関東化学社製）を用いた。
【００４５】
マンガン酸化物（ＭｎＯ2）粉末、ケッチェンブラック粉末及びポリテトラフルオロエチレン（ＰＴＦＥ）粉末を５０：３０：２０の重量比でらいかい機を用いて十分に粉砕混合し、ロール成形して、シート状電極（厚さ：０．５ｍｍ）を作製した。このシート状電極を直径２３ｍｍの円形に切り抜き、チタンメッシュ上にプレスすることにより、ガス拡散型の空気極を得た。
【００４６】
図３に示す断面構造を有する円柱形のリチウム空気二次電池セルを作製した。リチウム空気二次電池セルは、露点が−６０℃以下の乾燥空気中で、以下の手順で作製した。
【００４７】
上記の方法で調整した空気極（正極）１を、ＰＴＦＥで被覆された空気極支持体１０の凹部に配置し、空気極固定用のＰＴＦＥリング８で固定した。なお、空気極１と空気極支持体１０が接触する部分は、電気的接触をとるためにＰＴＦＥによる被覆を施さないものとした。また、空気極１と電解質とが接触する電極の有効面積は２ｃｍ2とした。
【００４８】
次に、空気極１と大気が接触する面とは逆の面に、リチウム二次電池用のセパレータ５を凹部の底面に配置した。続いて、図３に示すような負極固定用座金７に負極２である厚さ１５０μｍの４枚の金属リチウム箔（有効面積：２ｃｍ2）を同心円上に重ねて圧着した。続いて、負極固定用のＰＴＦＥリング６を、空気極１を設置する凹部と対向する逆の凹部に配置し、中央部に金属リチウムが圧着された負極固定用座金７を更に配置した。続いて、Ｏリング９を、図３に示すように空気極支持体１０の底部に配置した。
【００４９】
次に、セルの内部（空気極（正極）１と負極２との間）に、電解質３を充填し、負極支持体１１を被せて、セル固定用ねじ１２で、セル全体を固定した。電解質３は、上述のペルフルオロデカリン電解質[０．１ｍｏｌ／Ｌ ＬｉＴＦＳＩ／ペルフルオロデカリン溶液]を用いた。
【００５０】
続いて、空気極（正極）端子４を空気極（正極）支持体１０に設置し、負極端子１３を負極支持体１１に設置した。
【００５１】
電池のサイクル試験は、充放電測定システム（ＶＭＰ−３，Ｂｉｏ  Ｌｏｇｉｃ社製）を用いて、空気極１の有効面積当たりの電流密度で０．１ｍＡ／ｃｍ2を通電し、開回路電圧から電池電圧が、２．０Ｖに低下するまで放電電圧の測定を行った。電池の充電試験は、放電時と同じ電流密度で、電池電圧が、４．０Ｖに達するまで行った。電池の充放電試験は、通常の生活環境下で行った。充放電容量は空気極（カーボン＋酸化物＋ＰＶＤＦ）重量当たりの値（ｍＡｈ／ｇ）で表した。
【００５２】
０．１ｍｏｌ／Ｌ ＬｉＴＦＳＩ／ペルフルオロデカリン電解質を用いた実施例１における電流密度０．１ｍＡ／ｃｍ2を通電した場合の初回の放電及び充電曲線を図５に示す。
【００５３】
平均充放電電圧は、図中に示すように、全放電容量の中間値時の放電電圧及び充電電圧と定義する。図５より、平均放電電圧は２．７７Ｖであり、初回放電容量は１２００ｍＡｈ／ｇと大きな値を示した。平均放電電圧と平均充電電圧の差（ΔＶ）は、１．０２Ｖであった。充放電流密度：０．１ｍＡ／ｃｍ2または１．０ｍＡ／ｃｍ2で行った充放電サイクル試験の結果を、表１に示す。
【００５４】
実施例１では、両電流密度値とも１００サイクル後には、０．１ｍＡ／ｃｍ2で９５０ｍＡｈ／ｇ、１．０ｍＡ／ｃｍ2で６８５ｍＡｈ／ｇと、約８０％の放電容量が確認された。
【００５５】
また、充放電サイクル試験後に、負極である金属リチウムの観察をおこなった。空気中の水分により、金属リチウム表面が黒色に変色していたが、大きな劣化は見られなかった。これは、ペルフルオロ化合物が疎水性であるため、電解質中に水分が混入しなかったためである。
【００５６】
（実施例２）
電解質の溶媒として、Ｎ，Ｎ-ビス（ヘプタフルオロプロピル）（ヘプタフルオロプロピル）アミン（Ｎ（Ｃ3Ｆ7）3）を用いる以外は実施例１と同様に、リチウム空気二次電池を作成し、評価を行った。結果を表１に示す。
【００５７】
（実施例３）
電解質の溶媒として、ペルフルオロキノリジジン（Ｃ9Ｆ17Ｎ）を用いる以外は実施例１と同様に、リチウム空気二次電池を作成し、評価を行った。結果を表１に示す。
【００５８】
（実施例４）
電解質の溶媒として、ペルフルオロイソキノリン（Ｃ9Ｆ17Ｎ）を用いる以外は実施例１と同様に、リチウム空気二次電池を作成し、評価を行った。結果を表１に示す。
【００５９】
（実施例５）
電解質の溶媒として、ヘプタデカフルオロ−ｎ−オクチルブロミド（Ｃ8Ｆ17Ｂｒ）を用いる以外は実施例１と同様に、リチウム空気二次電池を作成し、評価を行った。結果を表１に示す。
【００６０】
（実施例６）
電解質の溶媒として、１，８−ジクロロペルフルオロオクタン（Ｃ8Ｆ16Ｃｌ2）を用いる以外は実施例１と同様に、リチウム空気二次電池を作成し、評価を行った。結果を表１に示す。
【００６１】
表１の結果から、Ｎ，Ｎ-ビス（ヘプタフルオロプロピル）（ヘプタフルオロプロピル）アミン（Ｎ（Ｃ3Ｆ7）3）、ペルフルオロキノリジジン（Ｃ9Ｆ17Ｎ）、ペルフルオロイソキノリン（Ｃ9Ｆ17Ｎ）、ヘプタデカフルオロ−ｎ−オクチルブロミド（Ｃ8Ｆ17Ｂｒ）、および１，８−ジクロロペルフルオロオクタン（Ｃ8Ｆ16Ｃｌ2）のいずれも優れた大電流密度特性やサイクル特性を有していることが確認され、ペルフルオロ化合物を電解質として使用することの有用性を確認することができた。
【００６２】
さらに、実施例１と同様に、実施例２〜６においても、充放電サイクル試験後に負極である金属リチウムを観察したところ、実施例１と同様、金属リチウム表面が黒色に変色していたが、金属リチウムの大きな劣化は見られなかった。
【００６３】
（実施例７）
本実施例は、ペルフルオロデカリン電解質に空気極が含浸しており、前記空気極が空気と接していないリチウム空気二次電池を以下の手順で作製した。
【００６４】
実施例１と同様に、リチウム空気二次電池の作製を行い、最後に、ペルフルオロデカリン有機電解質３を空気極１と空気とが接している面から注液して、空気極１を電解質３に含浸させた。含浸させた後の、リチウム空気二次電池セルの断面図を図４に示す。
【００６５】
また、リチウム空気二次電池の評価は、実施例１と同様にして行った。結果を表１に示す。
【００６６】
実施例７では、０．１ｍＡ／ｃｍ2および１．０ｍＡ／ｃｍ2の両電流密度値とも、多数回のサイクルを繰り返しても、平均放電電圧の低下、ΔＶの増加、放電容量の減少が小さいことが確認された。いずれの場合も、１００サイクル後でも約９０％の放電容量を保持することができた。また、電流密度が０．１ｍＡ／ｃｍ2と１．０ｍＡ／ｃｍ2と大きくなっても、平均放電電圧の低下や放電容量の低下は小さかった。
【００６７】
上記の結果から、ペルフルオロ化合物を含む電解質に空気極を含浸させた方が、大電流密度特性やサイクル特性が改善されていることが確認された。これは、空気極がペルフルオロデカリン有機電解質に完全に含浸することにより、反応サイトであるペルフルオロデカリン中に溶存している酸素／空気極の界面が増加したためと考えられる。
【００６８】
また、実施例１〜６と同様に、充放電サイクル試験後に負極である金属リチウムを観察したが、変色は確認されず、全く劣化はしなかった。これは、空気極が、電解質中に含浸していることにより、実施例１〜６と比較して、さらに空気中の水分の混入を防げたためと考えられる。
【００６９】
（比較例１）
電解質として公知の０．１ｍｏｌ／ＬのＬｉＴＦＳＩ／テトラエチレングリコールジメチルエーテル（ＴＥＧＤＭＥ）溶液を用いて、リチウム空気二次電池セルを実施例１と同様にして作製した。電解質以外のリチウム空気二次電池の作製条件及びサイクル試験の条件は、実施例１と同様である。
【００７０】
本比較例の測定結果を、表１に併せて示す。比較例１では、初期容量は０．１ｍＡ／ｃｍ2で７２３ｍＡｈ／ｇ、１．０ｍＡ／ｃｍ2で４２８ｍＡｈ／ｇと小さく、且つ、サイクルを繰り返すと、放電容量は著しく減少し、１００サイクル後には容量維持率が、それぞれ２９％および５．４％と非常に小さな値しか得られなかった。
【００７１】
また、充放電サイクル試験後に負極である金属リチウムを観察したところ、黒色に変色し、負極であるリチウム金属が構造劣化により原型を留めておらず、大きく劣化していることが確認された。これは、電解質中に溶け込んだ水分の影響であると考えられる。
【００７２】
（実施例８）
電解質として０．１ｍｏｌ／ＬのＬｉＴＦＳＩ／ペルフルオロデカリン溶液及び公知の０．１ｍｏｌ／ＬのＬｉＴＦＳＩ／ＴＥＧＤＭＥ溶液を重量比１：１で混合した電解質を用いて、リチウム空気二次電池セルを実施例１と同様にして作製した。電解質以外のリチウム空気二次電池の作製条件及びサイクル試験の条件は、実施例１と同様である。
【００７３】
本実施例の測定結果を、表１に併せて示す。実施例８では、初期容量は０．１ｍＡ／ｃｍ2で９６３ｍＡｈ／ｇ、１．０ｍＡ／ｃｍ2で６４２ｍＡｈ／ｇであり、且つ、サイクルを繰り返すと、１００サイクル後には容量維持率が、それぞれ６０％および５５％と比較例１より優れた値を示した。
【００７４】
また、充放電サイクル試験後に負極である金属リチウムを観察したところ、黒色に変色し、負極であるリチウム金属の構造劣化が生じていたが、比較例１ほどの劣化は観察されなかった。
【００７５】
実施例８の結果から、公知の電解質溶媒にペルフルオロ化合物を混合した電解質を使用したリチウム空気二次電池もまた、ペルフルオロ化合物を含まない電解質を用いたものよりも、放電容量及び電流密度特性やサイクル特性に優れており、リチウム空気二次電池用電解質として有効であることが確認された。また、実施例１〜７と同様に、混合溶液を用いた場合でも、リチウム空気二次電池への空気中の水分の影響を抑えることができた。
【００７６】
以上の結果より、本発明のようにペルフルオロ化合物を含む電解質を使用したリチウム空気二次電池は、従来の有機電解質よりも放電容量及び電流密度特性やサイクル特性に優れており、リチウム空気二次電池用電解質として有効であることが確認された。また、本発明の電解質の使用により、リチウム空気二次電池の空気中の水分の影響を抑える効果があることが示された。
【００７７】
【表１】
2017010776.tif 000004
【産業上の利用可能性】
【００７８】
電解質にペルフルオロ化合物を含有させることにより、充放電サイクル性能に優れたリチウム空気二次電池を作製することができ、様々な電子機器の駆動源として有効利用することができる。
【符号の説明】
【００７９】
１      空気極（正極）
２      負極
３      電解質
４      空気極端子
５      セパレータ
６      負極固定用ＰＴＦＥリング
７      負極固定用座金
８      空気極固定用ＰＴＦＥリング
９      Ｏリング
１０    空気極支持体
１１    負極支持体
１２    セル固定用ねじ
１３    負極端子
１０１  空気極
１０２  負極
１０３  電解質
１０４  酸化リチウム（Ｌｉ2Ｏ2またはＬｉ2Ｏ）
２００  リチウム空気二次電池セル
【図１】
2017010776.tif 000005
【図２】
2017010776.tif 000006
【図３】
2017010776.tif 000007
【図４】
2017010776.tif 000008
【図５】
2017010776.tif 000009